(57)【要約】【課題】リン脂質の親水部分を表面側に容易に配向させることができると共に、リン脂質の安定性及び流動性を発揮することができるリン脂質膜を有する高分子基材及びその製造方法を提供する。【解決手段】リン脂質膜を有する高分子基材は、疎水性高分子基材１１の表面に疎水基よりなるグラフト鎖１２が形成され、該グラフト鎖１２にリン脂質１４が親和して吸着されリン脂質膜１７が形成されているものである。グラフト鎖１２の疎水基は、炭素数６〜１２のアルキレン基であることが好ましい。このリン脂質膜１７を有する高分子基材は、疎水性高分子基材１１の表面にアルキレン基よりなるグラフト鎖１２を形成し、該疎水性高分子基材１１をリン脂質１４が分散されている懸濁液中に浸漬した後、引き上げて乾燥させることにより得られる。【選択図】図１
2010031081.tif 000002
【特許請求の範囲】
【請求項１】
疎水性高分子基材の表面に疎水基よりなるグラフト鎖が形成され、該グラフト鎖にリン脂質が親和して吸着されリン脂質膜が形成されていることを特徴とするリン脂質膜を有する高分子基材。
【請求項２】
前記グラフト鎖の疎水基は、炭素数６〜１２のアルキレン基であることを特徴とする請求項１に記載のリン脂質膜を有する高分子基材。
【請求項３】
前記グラフト鎖にはリン脂質に加えて脂肪酸が親和して吸着されリン脂質膜が形成されていることを特徴とする請求項１又は請求項２に記載のリン脂質膜を有する高分子基材。
【請求項４】
前記リン脂質膜は流動性を有していることを特徴とする請求項１から請求項３のいずれか１項に記載のリン脂質膜を有する高分子基材。
【請求項５】
請求項１から請求項４のいずれか１項に記載のリン脂質膜を有する高分子基材の製造方法であって、
疎水性高分子基材の表面に疎水基よりなるグラフト鎖を形成し、該疎水性高分子基材をリン脂質が分散されている懸濁液中に浸漬した後、引き上げて乾燥させることを特徴とするリン脂質膜を有する高分子基材の製造方法。
【請求項６】
前記グラフト鎖は、疎水性高分子基材にカルボキシル基を導入した後、アミン化合物及び縮合試薬を作用させてカルボキシル基とアミノ基とを反応させることにより得られるものであることを特徴とする請求項５に記載のリン脂質膜を有する高分子基材の製造方法。
【発明の詳細な説明】
【技術分野】
【０００１】
本発明は、例えば生体高分子の固定化基材、バイオチップ、バイオリアクターなどとして利用することができるリン脂質膜を有する高分子基材及びその製造方法に関するものである。
【背景技術】
【０００２】
有機高分子は成形性や加工性に優れ、焼却処分が可能であるなどの利点を有していることから、生体高分子を固定化したバイオチップやバイオリアクターの基材として有用である。その反面、有機高分子はその表面に生体高分子を固定化するための官能基を有していないか、又は固定化された生体高分子が有機高分子表面との相互作用により変性（失活）するという欠点があった。
【０００３】
この種のリン脂質固相化方法として、次に示すような方法が知られている（例えば、特許文献１を参照）。すなわち、このリン脂質固相化方法は、親水性モノマーをグラフトした疎水性ポリマーで形成された基材表面に、リン脂質などを非特異的に吸着させるものである。具体的には、ポリスチレンプレートにアクリル酸をグラフト化して得られたアクリル酸グラフト化ポリスチレンプレートを、リン脂質としてジパルミトイルホスファチジルコリン（ＤＰＰＣ）のエタノール溶液に浸漬した後、乾燥することによりポリスチレンプレート表面にリン脂質が固相化される。
【特許文献１】特開２００２−３１１０３２号公報（第２頁及び第４頁）
【発明の開示】
【発明が解決しようとする課題】
【０００４】
しかしながら、特許文献１に記載されているリン脂質固相化方法では、グラフト鎖が親水性モノマー具体的にはアクリル酸の重合体により形成され、親水基であるカルボキシル基が存在していることから、そのグラフト鎖にはリン脂質の親水部分（リン酸部分）が配向して水素結合するものと考えられる。この場合、リン脂質はその疎水部分が表面側に配向するため、表面に親水部分を存在させるためには前記リン脂質の疎水部分に対して別のリン脂質の疎水部分を親和させ、親水部分が表面側に配向するように操作する必要がある。さらに、グラフト鎖を形成するアクリル酸の重合体はその鎖長が長いため、複数のリン脂質が交互に層を形成して表面に親水部分を配向させる必要がある。そのため、リン脂質の親水部分を表面側へ配向させるための構成が複雑になるという欠点があった。
【０００５】
しかも、リン脂質はグラフト鎖が存在する部分に結合して存在し、ブロックを形成しているものと考えられることから、ブロック間では相互作用がなく、全体としてはリン脂質の移動が十分ではなく、リン脂質の流動性に欠けるという問題があった。加えて、前述のようにリン脂質は複数層を形成しているものと考えられることから、基材に対して垂直に配向することが難しく、安定性に欠けるという問題があった。
【０００６】
本発明は、このような従来技術に存在する問題点に着目してなされたものであり、その目的とするところは、リン脂質の親水部分を表面側に容易に配向させることができると共に、リン脂質の安定性及び流動性を発揮することができるリン脂質膜を有する高分子基材及びその製造方法を提供することにある。
【課題を解決するための手段】
【０００７】
上記の目的を達成するために、請求項１に係る発明のリン脂質膜を有する高分子基材では、疎水性高分子基材の表面に疎水基よりなるグラフト鎖が形成され、該グラフト鎖にリン脂質が親和して吸着されリン脂質膜が形成されていることを特徴とする。
【０００８】
請求項２のリン脂質膜を有する高分子基材では、請求項１に係る発明において、前記グラフト鎖の疎水基は、炭素数６〜１２のアルキレン基であることを特徴とする。
請求項３のリン脂質膜を有する高分子基材では、請求項１又は請求項２に係る発明において、前記グラフト鎖にはリン脂質に加えて脂肪酸が親和して吸着されリン脂質膜が形成されていることを特徴とする。
【０００９】
請求項４のリン脂質膜を有する高分子基材では、請求項１から請求項３のいずれか１項に係る発明において、前記リン脂質膜は流動性を有していることを特徴とする。
請求項５のリン脂質膜を有する高分子基材の製造方法では、請求項１から請求項４のいずれか１項に記載のリン脂質膜を有する高分子基材の製造方法である。そして、疎水性高分子基材の表面に疎水基よりなるグラフト鎖を形成し、該疎水性高分子基材をリン脂質が分散されている懸濁液中に浸漬した後、引き上げて乾燥させることを特徴とする。
【００１０】
請求項６のリン脂質膜を有する高分子基材の製造方法では、請求項５に係る発明において、前記グラフト鎖は、疎水性高分子基材にカルボキシル基を導入した後、アミン化合物及び縮合試薬を作用させてカルボキシル基とアミノ基とを反応させることにより得られるものであることを特徴とする。
【発明の効果】
【００１１】
本発明によれば、次のような効果を発揮することができる。
請求項１に係る発明のリン脂質膜を有する高分子基材では、疎水性高分子基材の表面に疎水基よりなるグラフト鎖が形成され、該グラフト鎖にリン脂質が親和して吸着されリン脂質膜が形成されている。このため、グラフト鎖の疎水基が疎水性を示し、その疎水基にリン脂質の疎水部分が親和し、リン脂質の親水部分が表面側に配向する。このように、リン脂質の疎水部分がグラフト鎖の疎水基に親和力により緩く結合され、位置の移動が容易になっている。従って、リン脂質の親水部分を表面側に容易に配向させることができると共に、リン脂質の安定性及び流動性を発揮することができる。
【００１２】
請求項２に係る発明のリン脂質膜を有する高分子基材では、グラフト鎖の疎水基は炭素数６〜１２のアルキレン基である。このため、請求項１に係る発明の効果に加えて、グラフト鎖に対してリン脂質の疎水部分の親和力を安定して発揮させることができる。
【００１３】
請求項３に係る発明のリン脂質膜を有する高分子基材では、グラフト鎖にはリン脂質に加えて脂肪酸が親和して吸着されリン脂質膜が形成されている。このため、請求項１又は請求項２に係る発明の効果に加えて、脂肪酸の官能基を利用して酵素等の生体高分子の固定化を行うことができる。
【００１４】
請求項４に係る発明のリン脂質膜を有する高分子基材では、リン脂質膜は流動性を有している。このため、請求項１から請求項３のいずれかに係る発明の効果に加えて、リン脂質が固定化されず流動性を有することから、例えば加熱によって容易にリン脂質が外れるようにすることができる。
【００１５】
請求項５に係る発明のリン脂質膜を有する高分子基材の製造方法では、疎水性高分子基材の表面に疎水基よりなるグラフト鎖を形成し、該疎水性高分子基材をリン脂質が分散されている懸濁液中に浸漬した後、引き上げて乾燥させるものである。このため、請求項１から請求項４のいずれかに係る発明の効果を有するリン脂質膜を有する高分子基材を簡単な操作で効率良く製造することができる。
【００１６】
請求項６に係る発明のリン脂質膜を有する高分子基材の製造方法では、グラフト鎖が、疎水性高分子基材にカルボキシル基を導入した後、アミン化合物及び縮合試薬を作用させてカルボキシル基とアミノ基とを反応させることにより得られるものである。このため、請求項５に係る発明の効果に加えて、疎水性高分子基材に対するグラフト鎖の結合力が高く、安定性に優れている。
【発明を実施するための最良の形態】
【００１７】
以下、本発明の最良と思われる実施形態について詳細に説明する。
本実施形態におけるリン脂質膜を有する高分子基材は、疎水性高分子基材の表面に疎水基よりなるグラフト鎖が形成され、該グラフト鎖にリン脂質が親和して吸着されリン脂質膜（いわゆる自己組織化膜）が形成されているものである。係る高分子基材ではグラフト鎖の疎水基が疎水性を示し、その部分にリン脂質の疎水部分が親和し、リン脂質の親水部分が表面側に配向する。従って、表面に配向したリン脂質の親水部分に蛋白質や酵素などの生体高分子を固定化することができる。
【００１８】
なお、リン脂質は通常上記のような単層構造を形成するものと考えられるが、グラフト鎖に配向したリン脂質の親水部分にさらに他のリン脂質の親水部分が配向し、その疎水部分に別のリン脂質の疎水部分が配向し、最表面に親水部分が配向する３層構造を形成する場合もある。
【００１９】
グラフト鎖の厚さ（高さ）は、グラフト鎖が短鎖のアルキレン基により構成されているため０．５〜１ｎｍ程度である。一方、リン脂質膜の疎水部分の厚さは１〜２ｎｍ程度である。従って、リン脂質膜はグラフト鎖と同等の厚さであり、グラフト鎖に良好に保持されると共に、その親水部分を表面に有効に配向させることができる。
【００２０】
疎水性高分子基材としては、疎水性を示す有機高分子より形成される基材であり、有機高分子としてはポリエチレン（ＰＥ）、ポリプロピレン（ＰＰ）等のポリオレフィン、ポリスチレン等の芳香族重合体などが好適に用いられる。ポリエチレンとしては、低密度ポリエチレン（ＬＤＰＥ）等が用いられる。
【００２１】
疎水性高分子基材の表面にグラフト鎖を形成する方法としては通常グラフト重合法が採用されるが、疎水性高分子基材の表面に金をコーティングした後、アルキルチオール等を反応させる方法なども採用される。グラフト重合法について説明すると、例えば疎水性高分子基材として前記ＬＤＰＥを用い、その表面にビニルエーテル／無水マレイン酸共重合体（ＶＥＭＡＣ）を作用させてプラズマ照射を例えば３０秒間行い、ＬＤＰＥ表面に架橋反応によってカルボキシル基を導入する。
【００２２】
続いて、得られたＬＤＰＥ表面に対して縮合試薬の存在下にアルキルジアミンを作用させ、ＬＤＰＥ表面のカルボキシル基とアルキルジアミンのアミノ基とを反応させ、疎水基よりなるグラフト鎖を形成する。この場合、疎水基の導入率（グラフト率）は約６５％である。縮合試薬としては、例えば１−エチル−３−（３−ジメチルアミノプロピル）カルボジイミドハイドロクロライド（ＥＤＣ）が用いられる。アルキルジアミンとしては、分子鎖長の異なるトリメチレンジアミン（ＴＭＤＡ）、ヘキサメチレンジアミン（ＨＭＤＡ）、ドデカメチレンジアミン（ＤＭＤＡ）等が用いられる。
【００２３】
グラフト鎖を形成する疎水基は、グラフト鎖に対してリン脂質の疎水部分の親和力を良好に発現させるために、炭素数６〜１２のアルキレン基又はアルキル基であることが好ましい。アルキレン基又はアルキル基の炭素数が６未満の場合にはアルキレン基又はアルキル基の疎水性が不足する傾向を示し、１２を超える場合にはグラフト鎖に親和するリン脂質の流動性が低下して好ましくない。
【００２４】
前記疎水性高分子基材のグラフト鎖にリン脂質膜を親和させて吸着させる場合には、グラフト鎖を有する疎水性高分子基材をリン脂質の懸濁液に浸漬した後、乾燥させることによって疎水性高分子基材表面にリン脂質によるリン脂質膜が形成される。リン脂質としては、ホスファチジルコリン（ＰＣ）、ホスファチジルエタノールアミン、ホスファチジルイノシトール等を用いることができる。リン脂質の表面密度は、例えば３．２１〜４．２８μｇ／ｃｍ２である。
【００２５】
高分子基材のリン脂質膜は、従来のように基材に化学的に結合して固定化されておらず、親和力によって物理的に吸着されていることから移動可能な流動性を有している。このため、例えばリン脂質膜を有する高分子基材を加熱することにより、リン脂質膜が移動して高分子基材から容易に外れるようにすることができる。
【００２６】
疎水性高分子基材のグラフト鎖には、前記リン脂質に加えて脂肪酸が親和して吸着されリン脂質膜が形成されていることが好ましい。この場合、吸着された脂肪酸の官能基（カルボキシル基）を利用し、酵素等の生体高分子の固定化を行うことができる。脂肪酸としては、生体内に最も多く存在し、立体構造的にほぼ直鎖型で立体障害を比較的受けないステアリン酸〔ＣＨ３（ＣＨ２）１６ＣＯＯＨ〕が最も好ましい。
【００２７】
次に、リン脂質膜を有する高分子基材の製造方法について、模式的に示す図１〜図３を参酌して説明する。
まず、図１（ｂ）に示すように、疎水性高分子基材１１の表面に疎水基よりなるグラフト鎖１２を形成する。この場合、図１（ａ）及び（ｂ）に示すように、グラフト鎖１２は、疎水性高分子基材１１にカルボキシル基１３を結合した後、アミン化合物及び縮合試薬を作用させてカルボキシル基１３とアミノ基とを反応させることにより得られるものであることが好ましい。グラフト鎖１２をこのように形成すれば、疎水性高分子基材１１に対するグラフト鎖１２の結合力が高く、安定性に優れている。
【００２８】
次に、該疎水性高分子基材１１をリン脂質１４が分散されている懸濁液中に浸漬した後、引き上げて乾燥させる。このようにして、図１（ｃ）に示すように、リン脂質１４の疎水部分１５がグラフト鎖１２側に配向し、親水部分１６が表面側に配向したリン脂質膜１７が形成される。係る製造方法により、前記効果を奏するリン脂質膜１７を有する高分子基材を簡単な操作で効率良く製造することができる。
【００２９】
具体的には、疎水性高分子基材１１として低密度ポリエチレン（ＬＤＰＥ）フィルム、カルボキシル基１３を導入するためにビニルエーテル／無水マレイン酸共重合体（ＶＥＭＡＣ）及びグラフト鎖を導入するためにヘキサメチレンジアミン（ＨＭＤＡ）が用いられる。さらに、リン脂質１４としては、ホスファチジルコリン（ＰＣ）が用いられる。ＬＤＰＥフィルムの表面にカルボキシル基を導入し、そこにグラフト鎖を形成し、さらにそのグラフト鎖にリン脂質膜を形成する過程は、赤外線吸収スペクトル分析によって確認することができる。
【００３０】
すなわち、図２の赤外線吸収スペクトル図に示すように、例えばＬＤＰＥフィルム単独の場合（図２の実線）に比べて、ＶＥＭＡＣによってカルボキシル基１３を導入した場合（図２の一点鎖線）にはＶＥＭＡＣのカルボニル基に基づく吸収（１７２０ｃｍ−１）が認められる。ＶＥＭＡＣに基づく重合体単位を下記の化学構造式（１）に示す。
【００３１】
【化１】
2010031081.tif 000003
さらに、ＨＭＤＡによってグラフト鎖が形成された場合（図２の二点鎖線）にはアミド基に基づく吸収（１５８０ｃｍ−１及び１６３５ｃｍ−１）が認められる。ＨＭＤＡに基づくグラフト鎖１２を形成したときの重合体単位を下記の化学構造式（２）に示す。
【００３２】
【化２】
2010031081.tif 000004
また、ホスファチジルコリン（ＰＣ）を下記の化学構造式（３）に示す。
【００３３】
【化３】
2010031081.tif 000005
図３の赤外線吸収スペクトル図に示すように、ＨＭＤＡに基づくグラフト鎖１２を形成した場合（図３の実線）に比べて、ＰＣによってリン脂質膜１７を形成した場合（図３の一点鎖線）にはＰＣリン酸基に基づく吸収（１０７７ｃｍ−１）が認められる。
【００３４】
以上詳述した本実施形態によれば、次のような作用及び効果が発揮される。
・  本実施形態におけるリン脂質膜を有する高分子基材では、疎水性高分子基材の表面に疎水基としてアルキレン基よりなるグラフト鎖が形成され、該グラフト鎖にリン脂質が親和して吸着されリン脂質膜が形成されている。このため、グラフト鎖の疎水基が疎水性を有し、その疎水基にリン脂質の疎水部分が親和し、リン脂質の親水部分が表面側に配向する。このように、リン脂質の疎水部分がグラフト鎖の疎水基に親和力により緩く結合され、位置の移動が容易になっている。従って、リン脂質の親水部分を表面側に容易に配向させることができると共に、リン脂質の安定性及び流動性を発揮することができる。
【００３５】
・  前記グラフト鎖の疎水基が炭素数６〜１２のアルキレン基であることにより、グラフト鎖に対してリン脂質の疎水部分の親和力を安定して発揮させることができる。
・  前記グラフト鎖にはリン脂質に加えて脂肪酸が親和して吸着されリン脂質膜が形成されていることにより、脂肪酸の官能基（カルボキシル基）を利用して酵素等の生体高分子の固定化を行うことができる。
【００３６】
・  前記リン脂質膜が流動性を有していることにより、リン脂質が固定化されず流動性を有することから、例えば加熱によって容易にリン脂質が外れるようにすることができる。
【００３７】
・  リン脂質膜を有する高分子基材の製造方法では、疎水性高分子基材の表面に疎水基よりなるグラフト鎖を形成し、該疎水性高分子基材をリン脂質が分散されている懸濁液中に浸漬した後、引き上げて乾燥させるものである。このため、前記効果を奏するリン脂質膜を有する高分子基材を簡単な操作で効率良く製造することができる。
【００３８】
・  上記製造方法において、グラフト鎖が疎水性高分子基材にカルボキシル基を導入した後、アミン化合物及び縮合試薬を作用させてカルボキシル基とアミノ基とを反応させることにより得られるものであることにより、疎水性高分子基材に対するグラフト鎖の結合力が高く、安定性に優れている。
【実施例】
【００３９】
以下、参考例及び実施例を挙げて前記実施形態をさらに具体的に説明するが、本発明はこれら実施例の範囲に限定されるものではない。
〔参考例１、グラフト鎖を有するＬＤＰＥフィルムの調製〕
原材料として次に示すものを用意した。
【００４０】
疎水性高分子基材：ＬＤＰＥフィルム〔厚さ０．０８ｍｍ、生産日本（株）製、ユニパックＩ−８〕
ビニルメチルエーテル／無水マレイン酸共重合体（ＶＥＭＡ）：ＧＡＦ社製、ＧＡＮＴＲＥＺ−ＡＮ１３９、Ｍｎ＝４１０００で、２００メッシュの篩を通過するものを用いた。
【００４１】
アルキルジアミンとして次の３種類のものを使用した。
トリメチレンジアミン（ＴＭＤＡ、ＮＨ２（ＣＨ２）３ＮＨ２）
ヘキサメチレンジアミン（ＨＭＤＡ、ＮＨ２（ＣＨ２）６ＮＨ２）
ドデカメチレンジアミン（ＤＭＤＡ、ＮＨ２（ＣＨ２）１２ＮＨ２）
そして、ＬＤＰＥフィルムを０．２％（ｗ／ｖ）のＶＥＭＡ及び５％（ｖ／ｖ）のｐ−キシレンを含むシクロヘキサノン溶液に６０℃において浸漬した後、１時間程度空気乾燥した。さらに、一晩減圧乾燥した。その後、表面の過剰なＶＥＭＡを取り除くために、テトラヒドロフランで１０秒間軽く表面を洗浄し、１５分程度空気乾燥した。その後、一晩減圧乾燥し、ＶＥＭＡ含有ＬＤＰＥフィルムを調製した。該フィルムに、プラズマ照射装置でアルゴンプラズマを出力２０Ｗにて３０秒間照射し、フィルムを取り出した後、０．１Ｎ水酸化ナトリウム水溶液、１Ｎ塩酸水溶液、精製水の順にそれぞれ１０分間反応させ、ＶＥＭＡの無水マレイン酸部位を加水分解することにより、ＬＤＰＥ表面にカルボキシル基を有するＬＤＰＥ−ＶＥＭＡＣフィルムを調製した。
（ＬＤＰＥフィルム表面のカルボキシル基密度）
係るＬＤＰＥ−ＶＥＭＡＣフィルム表面のカルボキシル基密度を次のようにして測定した。
【００４２】
検量線の作成：５０％酢酸水溶液５０ｍＬ中に１５．３ｍｇのトルイジンブルー（Toluidine Blue O）を入れ、完全に溶解させ１０００ｎｍｏｌ／ｍＬの濃度とした。これを順次希釈し、２．５、１．２５、０．６２５、０．３１３及び０．１５６ｎｍｏｌ／ｍＬの検量線作成用標準溶液を調製した。これらについて光の波長６３３ｎｍにおける吸光度を紫外吸光光度計にて測定した。そして、縦軸に吸光度及び横軸にトルイジンブルー溶液の濃度をとることにより検量線を作成した。
【００４３】
カルボキシル基密度の測定：ＬＤＰＥ−ＶＥＭＡＣフィルムを１×１０−４Ｎの水酸化ナトリウム水溶液（ｐＨ１０）に１５分間浸漬させ、カルボキシル基をアニオン化させた。ＬＤＰＥ−ＶＥＭＡＣフィルム表面の液滴を濾紙で軽く拭き取った後、５×１０−４Ｍトルイジンブルー水酸化ナトリウム水溶液（１×１０−４Ｎ水酸化ナトリウム水溶液を使用して調製）５ｍＬと共に試験管に入れ、３０℃において１２時間反応させた。この操作により、ＬＤＰＥ−ＶＥＭＡＣフィルム表面のカルボキシル基とトルイジンブルーとが反応して錯体を形成した。
【００４４】
反応後、１×１０−４Ｎ水酸化ナトリウム水溶液でＬＤＰＥ−ＶＥＭＡＣフィルム表面を３回洗浄し、未反応トルイジンブルーを取り除いた。洗浄したＬＤＰＥ−ＶＥＭＡＣフィルムを５０％（ｖ／ｖ）酢酸水溶液５ｍＬに入れ、室温にて２４時間反応させ、ＬＤＰＥ−ＶＥＭＡＣフィルム表面のカルボキシル基とトルイジンブルーとの錯体を脱離させた。さらに、光の波長６３３ｎｍにおける吸光度を紫外吸光光度計にて測定し、前記検量線に基づいてカルボキシル基密度を求めた。なお、ブランクとして未処理のＬＤＰＥフィルムにおけるカルボキシル基量も同様に求め、サンプルのＬＤＰＥ−ＶＥＭＡＣフィルムにおけるカルボキシル基量からブランクのカルボキシル基量を差し引き、フィルム表面積１８ｃｍ２で除した値をＬＤＰＥ−ＶＥＭＡＣフィルム表面のカルボキシル基密度とした。
【００４５】
その結果、ＬＤＰＥ−ＶＥＭＡＣフィルム表面のカルボキシル基濃度は０．５ｎｍｏｌ／ｃｍ２であった。
次に、試験管にＬＤＰＥ−ＶＥＭＡＣフィルム、水５ｍＬ及び縮合試薬として０．２５ＭのＥＤＣ水溶液１ｍＬを加え、３０℃にて２時間反応させた。その後、０．２５Ｍのアルキルジアミン（ＴＭＤＡ、ＨＭＤＡ又はＤＭＤＡ）水溶液１ｍＬ（ＤＭＤＡについては溶解度の関係から濃度を０．００２５Ｍとした）を加え、３０℃にて２４時間反応させた。反応後、ＬＤＰＥ−ＶＥＭＡＣフィルムを蒸留水中にて１時間撹拌、洗浄し、その後一晩減圧乾燥することによってグラフト鎖を有するＬＤＰＥフィルムを得た。
（ＬＤＰＥフィルム表面におけるアルキルジアミンの固定化密度）
アルキルジアミン固定化ＬＤＰＥフィルムにおける表面カルボキシル基の残存密度を、前述のトルイジンブルーに従って定量し、アルキルジアミン固定化前のＬＤＰＥ−ＶＥＭＡＣフィルム表面のカルボキシル基密度から差し引くことにより算出した。その結果、アルキルジアミンの固定化密度は、アルキルジアミンがトリメチレンジアミン（ＴＭＤＡ）の場合には３．８ｎｍｏｌ／ｃｍ２、ヘキサメチレンジアミン（ＨＭＤＡ）の場合には３．５ｎｍｏｌ／ｃｍ２及びドデカメチレンジアミン（ＤＭＤＡ）の場合には３．９ｎｍｏｌ／ｃｍ２であった。
〔実施例１、リン脂質膜を有するＬＤＰＥフィルムの調製〕
リン脂質として、ホスファチジルコリン〔ＰＣ、和光純薬（株）製、質量平均分子量７８７〕を用意した。
【００４６】
試験管に１ｍＭ（０．８ｍｇ／ｍＬ）のＰＣ懸濁液１０ｍＬ及び参考例１のグラフト鎖を有するＬＤＰＥフィルムを入れ、３０℃にて２４時間保持してＬＤＰＥフィルム表面にリン脂質膜を形成した。その後、蒸留水により１時間撹拌、洗浄し、次いで一晩乾燥し、リン脂質膜を有するＬＤＰＥを得た。
（リン脂質膜を有するＬＤＰＥ表面のＰＣ密度の測定）
試験管に１ｍＭのＰＣ懸濁液５ｍＬ及びグラフト鎖を有するＬＤＰＥフィルムを入れ、３０℃で２４時間保持してリン脂質膜を有するＬＤＰＥを形成した。その後上澄を分取し、光の波長２３０ｎｍにおける吸光度を紫外吸光光度計にて測定した。また、ブランクとして、試験管に１ｍＭのＰＣ懸濁液のみを入れ、同様に３０℃にて２４時間保持し、光の波長２３０ｎｍにおける吸光度を測定した。そして、予め作成しておいた検量線により、懸濁液濃度を求め、ブランクとサンプルの濃度差に相当する値をリン脂質膜を有するＬＤＰＥの形成に使用されたＰＣ量と判断し、サンプルフィルムの表面積１２ｃｍ２で除した値をＬＤＰＥフィルム表面のＰＣ密度と見積もった。また、未処理のＬＤＰＥフィルム及びＬＤＰＥ−ＶＥＭＡＣフィルムについても同様に検討を行った。その結果を図５に示した。
【００４７】
図５に示したように、ＬＤＰＥフィルム表面に導入されたアルキルジアミンの固定化密度の増加に伴い、ＬＤＰＥフィルム表面に吸着されたリン脂質の表面密度も増加する傾向を示した。また、未処理のＬＤＰＥフィルム及びＬＤＰＥ−ＶＥＭＡＣフィルムを使用した場合には、リン脂質の表面密度は、それぞれ３．２１μｇ／ｃｍ２及び４．２８μｇ／ｃｍ２であった。従って、アルキルジアミンを最大密度導入したＬＤＰＥフィルム表面に吸着したリン脂質密度は、ＬＤＰＥフィルム及びＬＤＰＥ−ＶＥＭＡＣフィルムに比べて十分に高いことが示された。これは、ＬＤＰＥフィルム表面への高密度のアルキルジアミンの導入により、リン脂質膜の安定性が高められたことに基づくものと考えられる。一方、アルキルジアミンの分子鎖長の相違によるリン脂質の表面密度の相違については、有意な差は認められなかった。
（リン脂質膜を有するＬＤＰＥフィルムの段階的温度変化に対する熱安定性試験）
石英セルに精製水４ｍＬ及びリン脂質膜を有するＬＤＰＥフィルム（プラズマ照射時間３０秒）を入れ、紫外吸光光度計内に設置した。この場合、ＬＤＰＥフィルムはセル壁に固定した。付属の電子冷熱式セル温度コントローラを用い、予めセットしておいたプログラムに従い、測定しようとする温度で所定時間経過後、光の波長２０５ｎｍにおける吸光度を測定した。プログラムについては、測定しようとする温度までに達する時間を１分間とし、その後その温度において２０分間一定に保つようセットした。測定時間は、一定温度を維持してから１０分後及び２０分後とした。
【００４８】
測定の際には、ＬＤＰＥフィルムをセル壁から外し、セル内において軽く撹拌後再びセル壁に固定し、吸光度を測定した。そして、予め作成しておいた光の波長２０５ｎｍにおける検量線を用い、ＬＤＰＥフィルムから脱離したＰＣ量を求めた。このとき、ブランクとして、リン脂質膜を有しないＬＤＰＥフィルムについても同様に評価し、サンプルフィルムとの差に相当する値をＬＤＰＥ表面からのＰＣ脱離量として算出した。その結果を図６に示した。
【００４９】
この図６に示したように、未処理ＬＤＰＥフィルム及びＬＤＰＥ−ＶＥＭＡＣフィルムの場合には、３０℃付近から段階的にリン脂質の脱離が検出されており、リン脂質膜の安定性は低いことが示された。その一方、ヘキサメチレンジアミン（ＨＭＤＡ）のグラフト鎖を有するＬＤＰＥフィルムの場合には、８０℃までリン脂質の脱離は認められず、安定なリン脂質膜が形成されていることが明らかになった。
【００５０】
また、アルキルジアミンの分子鎖長がＬＤＰＥフィルム（プラズマ照射時間３０秒）表面からのリン脂質の脱離に与える影響を図７に示した。この図７に示したように、分子鎖長の短いトリメチレンジアミン（ＴＭＤＡ）を用いた場合、４０℃付近においてリン脂質の脱離が認められ、それより高い温度においてリン脂質の脱離率が高くなる傾向が認められた。その一方、ヘキサメチレンジアミン（ＨＭＤＡ）及びドデカメチレンジアミン（ＤＭＤＡ）を用いた場合には、８０℃までリン脂質の脱離は認められず、８０℃より高い温度で脱離が認められた。ＨＭＤＡ及びＤＭＤＡの場合に８０℃より高温でリン脂質が脱離するのは、グラフト鎖（アルキレン基、アンカー部位）の脱離に起因するものと考えられる。従って、アルキルジアミンとしてＨＭＤＡ及びＤＭＤＡを用いた場合には、グラフト鎖の脱離が起こるまではリン脂質膜の安定性は非常に高いことが明らかになった。
【００５１】
加えて、９０℃において、ＨＭＤＡを用いた場合にはリン脂質の脱離率が約１５％であるのに対し、ＤＭＤＡを用いた場合にはリン脂質の脱離率が約１０％であったことから、アルキルジアミンの分子鎖長がリン脂質膜の安定性に強く影響することが示された。
【００５２】
次に、アルキルジアミンの表面密度の変化がリン脂質の安定性に与える影響について評価した。すなわち、プラズマ照射時間の相違により異なるＨＭＤＡ固定化密度（ｎｍｏｌ／ｃｍ２）を有するＬＤＰＥフィルム表面に吸着されたリン脂質について段階的温度変化に対するリン脂質の脱離率を測定し、その結果を図８に示した。図８に示したように、ＨＭＤＡの固定化密度の増加に伴い、リン脂質の脱離率が抑制される傾向が認められ、ＨＭＤＡを最大密度で導入した場合にリン脂質が最も安定するという結果であった。
（リン脂質膜を有するＬＤＰＥフィルムのリン脂質抽出溶液に対する膜安定性）
検量線の作成：０、０．００８、０．０８、０．１及び０．２ｍｇ／ｍＬの濃度となるように、リン脂質をクロロホルム／メタノール混合溶液（２／１ｖ/ｖ）に溶かし、検量線作成用標準溶液を調製した。そして、各種濃度の検量線作成用標準溶液について光の波長２５５ｎｍにおける吸光度を紫外吸光光度計にて測定し、濃度に対する吸光度の検量線を作成した。
【００５３】
リン脂質抽出溶液に対する膜安定性試験：試験管に、クロロホルム／メタノール混合溶液（２／１ｖ/ｖ）５ｍＬ及びリン脂質膜を有するＬＤＰＥフィルムを入れ、２０℃にて５時間保持し、ＬＤＰＥフィルム表面のリン脂質を混合溶液中に抽出した。その抽出溶液について光の波長２５５ｎｍにおける吸光度を測定し、検量線から抽出溶液中のリン脂質量を求めた。得られたリン脂質量を、リン脂質抽出溶液に対するＬＤＰＥフィルム表面からのリン脂質脱離量とした。その結果を図９及び図１０に示した。
【００５４】
図９では、１５〜１８０秒間プラズマ照射して得られたＨＭＤＡによるグラフト鎖を有するＬＤＰＥ表面に吸着されたリン脂質について、リン脂質抽出溶液に対するＬＤＰＥフィルム表面での残存率を示した。比較対照として、未処理ＬＤＰＥ及び表面にカルボキシル基を有するＬＤＰＥ−ＶＥＭＡＣを用いた場合についても同様の試験を行った。この図９に示したように、表面にカルボキシル基を有するＬＤＰＥを用いた場合、プラズマ照射条件に拘わらず２０％前後のリン脂質の残存が認められた。一方、未処理ＬＤＰＥを用いた場合、リン脂質の残存率はほぼ０％であった。従って、表面にカルボキシル基を有するＬＤＰＥとＨＭＤＡによるグラフト鎖を有するＬＤＰＥとでは有意な差は認められなかったが、未処理のＬＤＰＥと比べて、ＨＭＤＡの導入によりリン脂質膜の安定性が有意に向上することが明らかになった。
【００５５】
図１０では、分子鎖長の異なるアルキルジアミンを導入したＬＤＰＥフィルム表面に吸着されたリン脂質のリン脂質抽出溶液に対するＬＤＰＥ表面の残存率（％）を示したものである。この図１０に示した結果より、いずれのアルキルジアミンを用いた場合においても、リン脂質の残存率は約２０％であり、有意な差は認められなかった。
（長期水中保存に対するリン脂質膜の安定性試験）
水中に所定のＬＤＰＥフィルムを浸漬し、所定時間経過後上澄みを採取し、紫外吸光光度計によりＬＤＰＥフィルム表面からのリン脂質の脱離を検出することにより、リン脂質膜の安定性を評価した。すなわち、ＬＤＰＥとして未処理ＬＤＰＥ、カルボキシル基を有するＬＤＰＥ及びＨＭＤＡに基づくグラフト鎖を有するＬＤＰＥを使用した場合について、リン脂質の長期水中保存試験を実施し、ＬＤＰＥ表面におけるリン脂質の残存率（％）を測定し、その結果を図１１に示した。図１１に示したように、ＬＤＰＥ表面にＨＭＤＡのグラフト鎖を導入したことにより、３０日経過後においてもＬＤＰＥ表面に約９５％のリン脂質が残存していた。一方、未処理のＬＤＰＥ及びカルボキシル基を有するＬＤＰＥの場合には、リン脂質の残存率はそれぞれ約６５％及び約８０％であった。従って、ＬＤＰＥ表面にＨＭＤＡのグラフト鎖を導入することにより、長期的な水中保存に対してもリン脂質の高い安定性が保持された。
〔実施例２、リン脂質膜を有するＬＤＰＥフィルムの調製〕
リン脂質として、ホスファチジルエタノールアミン（ＰＥＡ）を用意した。
【００５６】
試験管に１ｍＭのＰＥＡ懸濁液５ｍＬ及びＨＭＤＡに基づくグラフト鎖を有するＬＤＰＥフィルムを入れ、３０℃にて２４時間保持してＬＤＰＥフィルム表面にリン脂質膜を形成した。この反応後の液中におけるＰＥＡ量を光の波長２３０ｎｍにおける紫外線吸収測定により求め、吸着されたＰＥＡ量を算出した。その結果、約０．９ｍｇ／ｃｍ２のＰＥＡを吸着させることができた。
【００５７】
また、赤外線吸収スペクトル分析により、ＰＥＡに由来するエステル基（１７３０ｃｍ−１における吸収）の増加によってＬＤＰＥフィルム表面にＰＥＡが存在することを確認した。すなわち、図４の赤外線吸収スペクトル図に示すように、ＨＭＤＡに基づくグラフト鎖１２を形成した場合（図４の実線）と同様に、ＰＥＡによってリン脂質膜１７を形成した場合（図４の一点鎖線）にはＰＥＡに由来するエステル基に基づく吸収（１７３０ｃｍ−１）が認められた。
〔実施例３、金コーティングによるリン脂質膜を有するＬＤＰＥフィルムの調製〕
未処理のＬＤＰＥの片面に金（Ａｕ）を真空蒸着した。その後、ＬＤＰＥフィルムの金未蒸着表面を粘着テープで覆い、エタノール及び水にそれぞれ１０分間ずつ浸漬し、ＬＤＰＥフィルムの表面を洗浄した。続いて、一晩減圧乾燥を行い、金コーティングＬＤＰＥを得た。
【００５８】
次いで、試験管に金コーティングＬＤＰＥ、エタノール４．５ｍＬ及び１−ヘキサンチオール／エタノール混合溶液（４×１０−６ｍｏｌ／Ｌ）５００μＬを加え、室温下、５時間保持することにより、ＬＤＰＥフィルムの表面に１−ヘキサンチオールの自己組織化単分子膜（グラフト鎖を有するＬＤＰＥフィルム）を形成した。反応液中の１−ヘキサンチオール濃度は４×１０−７ｍｏｌ／Ｌであり、その全てがＬＤＰＥ表面の金と結合した。この反応は数分〜数十分程度と速く、短時間で反応が終了する。その後、グラフト鎖を有するＬＤＰＥフィルムをエタノール、水の順にそれぞれ１０分間浸漬し、表面を洗浄した。さらに、一晩減圧乾燥し、グラフト鎖を有するＬＤＰＥフィルムを得た。
【００５９】
次に、試験管に上記グラフト鎖を有するＬＤＰＥ及び１ｍＭ（０．８ｍｇ／ｍＬ）のＰＣ懸濁液１０ｍＬを入れ、実施例１と同様に操作し、ＬＤＰＥ表面にリン脂質膜を形成した。
（リン脂質膜を有するＬＤＰＥフィルムの段階的温度変化に対する熱安定性試験）
実施例１で説明した熱安定性試験に準じて実施し、段階的温度変化に対する熱安定性を評価した。すなわち、ＬＤＰＥ、金が結合されたＬＤＰＥ、ＳＨ基が結合されたＬＤＰＥ及びＨＭＤＡに基づくグラフト鎖が形成されたＬＤＰＥについて、温度とリン脂質の脱離率（％）との関係を測定し、その結果を図１２に示した。係る図１２に示した結果より、ＨＭＤＡに基づくグラフト鎖が形成されたＬＤＰＥを使用した場合には、８０℃までリン脂質の脱離は認められなかった。その一方、ＳＨ基が結合されたＬＤＰＥを使用した場合には５０℃付近からリン脂質の脱離が認められ、金が結合されたＬＤＰＥ及びＬＤＰＥの場合にはいずれも３０℃付近からリン脂質の脱離が認められた。
〔実施例４、ステアリン酸を含むリン脂質膜を有するＬＤＰＥフィルムの調製〕
試験管にエタノール４ｍＬ及びステアリン酸（ＳｔＡ）１７４ｍｇを入れ、ボルテックスミキサーを用いて完全に溶解させた。さらに、ホスファチジルエタノールアミン（ＰＣ）８０ｍｇを加えて懸濁溶液を調製した。このとき、ＰＣに対するＳｔＡのモル比（ＳｔＡ／ＰＣ）は６である。この懸濁溶液に水を加えて１００ｍＬとし、１時間程度撹拌し、反応液を調製した。続いて、別の試験管に、ヘキサメチレンジアミンに基づくグラフト鎖を有するＬＤＰＥ及び上記反応液１０ｍＬを入れ、３０℃にて２４時間反応させた。反応後、蒸留水にて３０分程度撹拌、洗浄し、次いで一晩減圧乾燥した。このようにして、ステアリン酸を含むリン脂質膜を有するＬＤＰＥフィルムを調製した。
（リン脂質膜を有するＬＤＰＥフィルムの段階的温度変化に対する熱安定性試験）
実施例１で説明した熱安定性試験に準じて実施し、段階的温度変化に対する熱安定性を評価した。すなわち、ＨＭＤＡに基づくグラフト鎖を有するＬＤＰＥを用い、ステアリン酸を導入したＬＤＰＥフィルム、コレステロール（Cholesterol）を導入したＬＤＰＥ及びステアリン酸とコレステロールを導入したＬＤＰＥについて、温度変化に対するリン脂質の脱離率を紫外吸光光度計により検出し、評価を行い、その結果を図１３に示した。この図１３に示したように、いずれのＬＤＰＥフィルムにおいても８０℃付近までリン脂質の脱離は認められなかった。また、いずれのＬＤＰＥフィルムについても９０℃におけるリン脂質の脱離率は約１５％程度であり、有意な差は認められなかった。つまり、ステアリン酸及びコレステロールによる熱安定性の変化は認められないことが明らかとなった。
〔実施例５、ステアリン酸を含むリン脂質膜を有するＬＤＰＥフィルムの流動性試験〕
実施例４と同様にしてＬＤＰＥフィルム表面に、ステアリン酸（ＳｔＡ）を含有するリン脂質膜を有するＬＤＰＥフィルムを得た。このＬＤＰＥフィルム表面のステアリン酸量は、０．３ｎｍｏｌ／ｃｍ２であった。このＬＤＰＥフィルムに１０ｍＭリン酸緩衝液（ｐＨ４．０）５ｍＬ及び縮合試薬としてＥＤＣ４８ｍｇを加え、室温にて２時間反応させた。このＬＤＰＥフィルムを蒸留水で洗浄した後、濃度が１ｍｇ／１０ｍＬのアルブミン−リン酸緩衝生理食塩水（ｐＨ７．４）１０ｍＬに浸し、４℃で４８時間反応させた。その後、リン酸緩衝生理食塩水で十分に洗浄し、アルブミンを固定化したＬＤＰＥフィルムを得た。
【００６０】
このＬＤＰＥフィルムの半分の領域をリン酸緩衝生理食塩水５ｍＬに浸し、この溶液に濃度１ｍｇ／ｍＬのフルオレセン−４−イソチオシアネート（ＦＩＴＣ）を含むジメチルスルホキサイド溶液５０μＬを加えて１時間反応させた後、リン酸緩衝生理食塩水で洗浄することにより蛍光標識を行った。この半面を蛍光標識したＬＤＰＥフィルムをリン酸緩衝生理食塩水に浸し、共焦点レーザ顕微鏡によりＬＤＰＥフィルム表面の蛍光を観測した。
【００６１】
その結果、ＦＩＴＣ標識直後においては、蛍光標識した半面のみに強い蛍光が観測されたのに対し、蛍光標識を行わなかった部位については蛍光が認められなかった。１時間後においては、蛍光標識を行わなかった半面の中央付近で蛍光が観測されたが、蛍光標識を行わなかった半面の端部では蛍光が観測されなかった。別途、ＬＤＰＥフィルムを浸したリン酸緩衝生理食塩水中のＦＩＴＣ量を測定したが、検出範囲内においてＦＩＴＣは認められなかった。従って、蛍光標識されたアルブミンが液中に移行した後、ＬＤＰＥフィルム表面に再吸着されたのではないことが示唆された。
【００６２】
以上の結果より、リン脂質膜の中を蛍光標識されたアルブミンが拡散移行していることが確認され、リン脂質膜が流動性を有することが明らかとなった。
なお、前記実施形態を次のように変更して具体化することも可能である。
【００６３】
・  前記疎水性高分子基材として、シート状、板状、塊状等のものを用いることも可能である。
・  前記グラフト鎖を形成する疎水基であるアルキル基を形成するアミン化合物として、ヘキシルアミン、オクチルアミン等の１級アミンなどを使用することもできる。
【００６４】
・  前記グラフト鎖には、リン脂質に加えて脂肪族アルコール等が親和して吸着されリン脂質膜が形成されていてもよい。
さらに、前記実施形態から把握される技術的思想について以下に記載する。
【００６５】
〇  前記疎水性高分子基材は、ポリオレフィンにより形成されたフィルムであることを特徴とする請求項１から請求項４のいずれか１項に記載のリン脂質膜を有する高分子基材。このように構成した場合には、ポリオレフィンにより高分子基材の疎水性を十分に発揮することができる。
【００６６】
〇  前記リン脂質は、ホスファチジルコリン又はホスファチジルエタノールアミンであることを特徴とする請求項１から請求項４のいずれか１項に記載のリン脂質膜を有する高分子基材。このように構成した場合には、リン脂質を疎水性高分子基材表面のグラフト鎖に十分に親和、吸着させることができる。
【図面の簡単な説明】
【００６７】
【図１】（ａ）は疎水性高分子基材表面にカルボキシル基を結合させた状態を模式的に示す斜視図、（ｂ）は疎水性高分子基材表面にグラフト鎖を形成した状態を模式的に示す斜視図及び（ｃ）は疎水性高分子基材表面にリン脂質膜を形成した状態を模式的に示す斜視図。
【図２】疎水性高分子基材単独の場合、その表面にカルボキシル基を結合した場合及びグラフト鎖を形成した場合についての赤外線吸収スペクトル図。
【図３】疎水性高分子基材表面にグラフト鎖を形成した場合とさらにリン脂質膜を形成した場合についての赤外線吸収スペクトル図。
【図４】実施例２における疎水性高分子基材表面にグラフト鎖を形成した場合とさらにリン脂質膜を形成した場合についての赤外線吸収スペクトル図。
【図５】実施例１におけるアルキルジアミンの固定化密度とリン脂質の表面密度との関係を示すグラフ。
【図６】実施例１におけるＬＤＰＥフィルム表面の状態を変化させた場合について、温度とリン脂質（ＰＣ）の脱離率との関係を示すグラフ。
【図７】実施例１におけるグラフト鎖を形成するアルキルジアミンの種類を変化させた場合について、温度とリン脂質（ＰＣ）の脱離率との関係を示すグラフ。
【図８】実施例１におけるアルキルジアミンの表面密度を変化させた場合について、温度とリン脂質（ＰＣ）の脱離率との関係を示すグラフ。
【図９】実施例１における疎水性高分子基材の種類及びプラズマ照射時間とリン脂質（ＰＣ）の残存率との関係を示すグラフ。
【図１０】実施例１におけるアルキルジアミンの種類とリン脂質（ＰＣ）の残存率との関係を示すグラフ。
【図１１】実施例１における水中保存期間とリン脂質（ＰＣ）の残存率との関係を示すグラフ。
【図１２】実施例３における温度とリン脂質（ＰＣ）の脱離率との関係を示すグラフ。
【図１３】実施例４における温度とリン脂質（ＰＣ）の脱離率との関係を示すグラフ。
【符号の説明】
【００６８】
１１…疎水性高分子基材、１２…グラフト鎖、１３…カルボキシル基、１４…リン脂質、１７…リン脂質膜。
【図１】
2010031081.tif 000006
【図２】
2010031081.tif 000007
【図３】
2010031081.tif 000008
【図４】
2010031081.tif 000009
【図５】
2010031081.tif 000010
【図６】
2010031081.tif 000011
【図７】
2010031081.tif 000012
【図８】
2010031081.tif 000013
【図９】
2010031081.tif 000014
【図１０】
2010031081.tif 000015
【図１１】
2010031081.tif 000016
【図１２】
2010031081.tif 000017
【図１３】
2010031081.tif 000018